ブリージングのないセメント基材料の毛細管負圧を測定し、毛細管負圧が閾値Aになる時間を初期凝結時間とし、および/又は毛細管負圧が閾値Bになる時間を末期凝結時間とするが、その中、閾値A810kPa、閾値B5456kPaで、又は閾値Aおよび閾値Bは次の方法によって確定される。同じ配合比率および原料で閾値確定用のセメント基材料を作り、ぎっしりと振動をかけてから、一部はテストダイスの中に入れて、ぎっしりと振動をかけてから、ダイスの中に入れたブリージングのないセメント基材料の毛細管負圧を測定し、同じ条件の下で、貫入抵抗法を利用して閾値確定用のセメント基材料の初期凝結時間と末期凝結時間を同時に測定するが、前記閾値確定用のセメント基材料の初期凝結時間と末期凝結時間に対応する毛細管の負圧はそれぞれ閾値Aと閾値Bであることを特徴とするセメント基材料凝結時間のテスト方法。前記ブリージングがない、密封養生条件におけるセメント基材料はセメント基材料にブリージングのないボトム又はリアルタイムに表面のブリージングを除去し、表面にプラスチック薄膜などを被覆したセメント基材料となることを特徴とする請求項1に記載のセメント基凝結時間のテスト方法。セメント基材料の表面に厚さが5mm以上の高分子吸水樹脂布を被覆し、リアルタイムにセメント基材料表面のブリージングを除去、又はセメント基材料のスランプが220mm以下のコンクリートである時に、毛細管負圧を測定しようとするセメント基材料の四周が密封され、表面に開口のあるダイス又はテスト用ダイスの中に流し込まし、ダイスの中のコンクリートの表面を傾けると同時に、ダイス又はテスト用ダイスの上表面に厚さが2mm以上のフレキシブルPVCビニル薄膜を被覆させることによって、コンクリート表面から滲み出る自由水がダイス又はテスト用ダイスの上表面の開口から流れるようにすることによって、リアルタイムにコンクリート表面のブリージングを除去することを特徴とする請求項2に記載のセメント基凝結時間のテスト方法。前記毛細管負圧のテスト方法:セメント基材料の初期毛細管負圧自動測定装置を使用するが、前記毛細管負圧自動測定装置には、圧力センサーや、セラミックスヘッド、ヘッダー、パイププラグ、メスシリンダー、ニードルヘッド、データ採集および伝送装置などが含まれ、ヘッダーのボトムにはセラミックスヘッドが設置され、トップにはパイププラグが設置され、前記セラミックスヘッドの表面と内部には微小な隙間があり、前記微小な隙間の平均孔径は1.5~2.5μmで、圧力センサーはメスシリンダーの中に設置され、メスシリンダーのフロントに設置されるニードルヘッドはパイププラグを通り抜けてヘッダーの中に挿し入れられ、圧力センサーより測定されたデータはデータ採集と伝送装置によって分析処理され、前記毛細管負圧測定方法には次のステップを含み:a.ヘッダーの中に水を一杯注入して、セラミックスヘッドを水で濡らし、水によって十分飽和されたマイクロ型セラミックスヘッドやヘッダーおよびヘッダー中の水によってプローブが形成され、プローブ中の初期圧力P0が得られ、b.プローブのボトムのセラミックスヘッドをセメント基材料に挿し入れ、圧力測定装置を通じてプローブ中の圧力P1を測定するが、P1とP0との差をセメント基材料の毛細管負圧とする、ことを特徴とする請求項3に記載のセメント基凝結時間のテスト方法。前記セメント基材料の初期毛細管負圧自動測定装置の測定範囲は80KPa以上で、精度は±1KPa以上であることを特徴とする請求項4に記載のセメント基凝結時間のテスト方法。前記セメント基材料はコンクリートで、コンクリート中の粗い骨材を篩除けず、ブリージングがなく、密封養生条件の下でのコンクリート毛細管負圧を直接測定することを特徴とする請求項1-5のいずれかに記載のセメント基凝結時間のテスト方法。実施例1コンクリートの配合比率は表3のとおりである。原料は、江蘇博特新材料有限公司製のJM-III膨張剤を膨張剤とし、JM-Bナフタリン系高効率減水剤粉剤を減水剤とし、金寧羊52.5RP.IIセメント、粗粒率2.65である川砂、5-31.5mm連続レベルに配合した石灰石砂利である。コンクリートブリージング率はDLT51502001によって4.5に測定された。1毛細管負圧閾値の確定実験室標準養生温度条件の下で20°C±2°C、表2の配合比率を用いて、実験室にてコンクリートを撹拌させてから、混合物を両部分に分けて、その中の一部分はGB8076-87に従って凝結時間を測定する。それと同時に、残りの一部分をダイスに入れて、ダイスのボトムと四周を密封し、セラミックスプローブをボトムから水平にコンクリートの内部に埋設してから、テスト用ダイスの中にコンクリートを流し込み、ぎっしりと振動をかけ、セメント基材料表面に6mm厚さの高分子吸収樹脂布を被覆するとともに、その上面に2mm厚さのPVCビニル薄膜を被覆する。テストを始める時は、毛細管負圧のデータ採集器をリセットさせてから、毛細管負圧と貫入抵抗を同時に測定する。実験室にて測定された毛細管負圧と貫入抵抗との関係は図5の通しである。図の中で、Pは毛細管負圧を示し、Rは貫入抵抗を示す。実験室の20°Cの下で測定された初期凝結時間は5.2h、初期凝結際の毛細管負圧は8.8KPaで、末期凝結時間は7.5h、末期凝結際の毛細管負圧は54.5KPaであった。2コンクリート凝結時間のモニタリングコンクリート流し込み表面は3m×3m×4.5mの支え台で、コンクリート流し込み施工の前に、プローブをボトムのサイドモールドプレートのボトム鉄筋上に縛り付ける。圧力センサーの他の一端はデータ採集器に接続させ、施行現場に設置する。毛細管負圧データ採集器に予め設定された閾値Aは8.8KPa、閾値Bは54.5KPaである。施工人員の携帯電話番号をデータ採集器に入力して、指定ユーザーとする。データ採集器中に予めサンプリング時間とプログラムを設定し、1min間隔を以って、毛細管負圧Pを測定し、現場での実際測定値Pが8.8KPaに達すると、予定のユーザーに警報又はメッセージが自動に発送され、初期凝結時間になっていることを知らせ、現場での実際測定値Pが54.5KPaに達すると、予定のユーザーに警報又はメッセージが自動に発送され、末期凝結時間になっていることを知らせる。現場にて実際測定された初期凝結時間は4.5h、末期凝結時間は6.6hで、現場のコンクリート構造物中、コンクリート材料凝結時間に対する遠隔、自動、連続、原位置のモニタリングを実現した。